(57)【特許請求の範囲】
【請求項１】
ａ）重合されたネガ型フォトレジストを含む基体を提供し；および
ｂ）前記重合されたネガ型フォトレジストを含む前記基体を、０．１ｇ／Ｌ〜１５ｇ／Ｌの濃度の水酸化アンモニウム、１種以上のアルカノールアミン、および１種以上の第四級アンモニウムヒドロキシドを含む水性アルカリ溶液と接触させて、前記重合されたネガ型フォトレジストを前記基体から除去する；
ことを含む方法であって、ここで前記アルカノールアミンと、前記第四級アンモニウムヒドロキシドと、前記アルカノールアミンおよび前記第四級アンモニウムヒドロキシド以外の有機アルカリ化合物の総濃度が０．５ｇ／Ｌ〜１００ｇ／Ｌである方法。
【請求項２】
前記重合されたネガ型フォトレジストが１５℃以上の温度で前記基体から除去される請求項１の方法。
【請求項３】
前記重合されたネガ型フォトレジストが３０℃〜５０℃の温度で前記基体から除去される請求項２の方法。
【請求項４】
前記アルカリ溶液が１種以上の腐蝕防止剤をさらに含む請求項１の方法。
【請求項５】
前記１種以上の腐蝕防止剤が芳香族ヒドロキシル化合物およびトリアゾール化合物から選択される請求項４の方法。
【請求項６】
前記重合されたネガ型フォトレジストが１０μｍ以上の厚さを有する請求項１の方法。
【請求項７】
前記基体がプリント回路板である請求項１の方法。
【請求項８】
前記アルカリ溶液が、水酸化ナトリウムおよび水酸化カリウムから選択される１種以上のアルカリ金属水酸化物をさらに含む請求項１の方法。
【発明の詳細な説明】
【技術分野】
【０００１】
本出願は、その出願の内容全体が参照により本明細書に組み込まれる２０１２年５月２４日に出願された米国仮特許出願第６１／６５１，３４０号に対する３５Ｕ．Ｓ．Ｃ．§１１９（ｅ）の下での優先権の利益を主張する。
【０００２】
本発明は、基体から、重合されたネガ型フォトレジストを除去する方法に関する。より具体的には、本発明は、改良された水性ベースのアルカリ溶液を使用して、低い温度かつ増大した剥離効率で、基体から、重合されたネガ型フォトレジストを除去することに関する。
【背景技術】
【０００３】
活性化放射線に露光されたネガ型フォトレジストは、フォトレジスト組成物の光活性化合物と重合性薬剤との間の反応において重合しまたは架橋する。その結果、露光された被膜部分は未露光部分よりも現像剤溶液中での溶解性が低くなる。ポジ型フォトレジストについては、露光部分は現像剤溶液中でより可溶性になる一方で、未露光領域は比較的低い現像剤可溶性のままである。
【０００４】
ドライフィルムフォトレジストのようなネガ型フォトレジストは一次光像形成レジストまたは二次光像形成レジストでありうる。一次フォトレジストは一時的な被膜を基体上に形成するために使用される。二次フォトレジストは硬化可能でありかつ永続する層、例えば、はんだマスクを形成する。ネガ型フォトレジストは、耐エッチング性、耐熱性および接着性のような様々な要件を有する。
【０００５】
ドライフィルムフォトレジストは少なくとも、樹脂バインダー、架橋性モノマーまたはオリゴマー、および光開始剤を含む。ドライフィルムフォトレジストにおいては様々なポリマーバインダーが使用されうる。このポリマーバインダーは重合成分として、１種以上の酸官能性モノマー、例えば、アクリル酸またはメタクリル酸を含むことができる。ポリマーバインダーはフォトレジストにおいてスペースを占め、かつ架橋性モノマーまたはオリゴマーに対して受動的に連結される。光開始剤は、光への露光の際に架橋性モノマーまたはオリゴマー間の架橋反応を開始させる。フォトレジストに含まれる他の添加剤には、ストリエーション防止剤（ａｎｔｉ−ｓｔｒｉａｔｉｏｎ  ｒｅａｇｅｎｔｓ）、可塑剤、速度向上剤、界面活性剤、充填剤および染料がある。
【０００６】
ネガ型ドライフィルムフォトレジストは基体に積層されうる。このようなドライフィルムフォトレジストはプリント回路板製造における使用に特に適する。多くの一次ドライフィルムフォトレジストの課題の１つは、それらは、従来の水性アルカリ剥離溶液、例えば、３％水酸化ナトリウム溶液を用いて、金属めっきされた回路板から剥離するのが困難であることである。フォトレジストが完全に剥離されずかつ除去されない場合には、不規則な金属回路ラインが結果的に生じ、これは板の短絡を引き起こしうる。
【０００７】
多くの製造者は、水性ベース剥離剤よりも剥離を容易にしかつより小さな剥離小片を生じさせるために、有機ベースまたは有機溶媒含有アルカリ剥離溶液を使用する。有機ベース剥離剤も長年にわたって使用されてきたが、その理由はそれらが、重合されたフォトレジストを水性ベースの剥離剤よりもより速い速度で除去するからである。除去速度がより速くなればなるほど、製造プロセスがより効率的になる。剥離温度は有機ベースの剥離剤については典型的には５５℃〜６０℃の範囲である。
【発明の概要】
【発明が解決しようとする課題】
【０００８】
有機ベースのおよび有機溶媒含有アルカリ剥離剤は、その全体的によりよい剥離性能のせいで、水性ベースの剥離剤よりも好ましいが、そのような剥離剤はアルカリ水性剥離剤よりも高価である。有機ベースの剥離剤および有機溶媒含有剥離剤は、水性アルカリ剥離剤よりもより活発な添加剤、例えば、エチレンジアミンおよびエチレングリコールモノブチルエーテルを含む。このような添加剤は本来的に作業者および環境に対して毒性であり、かつ廃棄処理が困難である。有機ベースのおよび有機溶媒含有剥離剤は、典型的には、高濃度の揮発性有機化合物（ＶＯＣ）を含む。ＶＯＣは、通常の室温条件で高い蒸気圧を有する有機化合物である。その高い蒸気圧は低い沸点からもたらされ、これが液体または固体形態の化合物から多数の分子が蒸発または昇華することを引き起こし、そして周囲の空気に入る。多くのＶＯＣは人の健康に対して危険であり、かつ環境に対する害を引き起こす。よって、水性ベースのアルカリ溶液を用いて、重合されたネガ型フォトレジストを基体から除去する改良された方法についての必要性が存在している。
【課題を解決するための手段】
【０００９】
方法は、重合されたネガ型フォトレジストを含む基体を提供し；および前記重合されたネガ型フォトレジストを含む前記基体を、水酸化アンモニウムを含む水性アルカリ溶液と接触させて、前記重合されたネガ型フォトレジストを前記基体から除去することを含む。
【発明の効果】
【００１０】
本方法は、多くの従来の除去または剥離方法よりも低い温度で、基体から実質的に全ての重合されたネガ型フォトレジストの素早い除去を可能にする。このより低い温度は蒸発損失を低減させ、よって水性アルカリ剥離溶液の浴寿命を延ばす。この剥離された重合されたネガ型フォトレジストは水不溶性非接着性粒子を形成し、これは浴の底に沈みかつ従来の装置によって容易に除去される。この方法は作業者が剥離されたフォトレジストの粒子サイズを制御するのも可能にする。よって、基体汚染の可能性および最終物品における欠陥が低減される。これら特徴が、このようなネガ型フォトレジストが容易に使用される物品の製造におけるコストを低減させる。さらに、本方法は低減されたＶＯＣを有し、よって、重合されたネガ型フォトレジストを除去するのに使用される多くの従来の剥離方法よりも環境により優しい。
【図面の簡単な説明】
【００１１】
【図１】図１は、１０％ｂｖアルカリ溶液で剥離された、重合されたドライフィルムフォトレジストについての剥離時間対華氏温度のグラフである。
【図２】図２は、４つの異なる剥離温度で１０％ｂｖアルカリ溶液を用いて、重合されたドライフィルムフォトレジストを部分剥離した４つの銅インゴットの写真である。
【図３】図３は、５％ｂｖおよび１０％ｂｖアルカリ溶液で剥離された、重合されたドライフィルムについての剥離時間対華氏温度のグラフである。
【図４】図４は、４つの異なる剥離温度で５％ｂｖアルカリ溶液を用いて、重合されたドライフィルムフォトレジストを剥離した４つの銅インゴットの写真である。
【発明を実施するための形態】
【００１２】
本明細書全体にわたって使用される場合、用語「析出」および「めっき」は交換可能に使用される。用語「除去」および「剥離」は交換可能に使用される。用語「溶液」および「浴」は交換可能に使用される。用語「選択的に析出する」は基体上の特定の所望の領域において物質析出が起こることを意味する。用語「アルカリ溶液」は７．０より大きいｐＨを有する溶液を意味する。
【００１３】
文脈が明らかに他のことを示さない限りは、以下の略語は以下の意味を有する：℃＝摂氏度；°Ｆ＝華氏度；℃＝５／９（°Ｆ−３２）；ＵＶ＝紫外；ｇ＝グラム；ｍｌ＝ミリリットル；Ｌ＝リットル；ｂｖ＝容積基準；μｍ＝ミクロン；ｍｉｎ．＝分；ｓｅｃ．＝秒；およびＶＯＣ＝揮発性有機炭素。全てのパーセンテージおよび比率は他に示されない限りは重量基準である。全ての範囲は包括的であり、かつそのような数値範囲が合計で１００％になることに制約されることが明確である場合を除いて任意の順に組み合わせ可能である。
【００１４】
重合されたネガ型フォトレジストは、水酸化アンモニウムの水性ベースのアルカリ溶液を用いて基体から除去される。この水酸化アンモニウムを含む水性ベースのアルカリ剥離溶液は、重合されたフォトレジストを含む基体を、その剥離溶液に浸漬することによって、またはその溶液を重合されたフォトレジスト上に噴霧することによって、重合されたネガ型フォトレジストに適用されうる。この水性アルカリ剥離溶液は、剥離中は、１５℃〜５０℃、好ましくは３５℃〜５０℃に維持される。より高い従来の剥離温度と比較して、この低い剥離温度は蒸発損失を低減させ、よってこの溶液の浴寿命を延ばす。この水性アルカリ溶液は重合されたフォトレジストを崩壊させ、その結果剥離されたフォトレジストは実質的に水不溶性で非接着性の粒子を形成し、これは基体からすすがれることができ、かつ剥離が行われる容器の底に沈降しうる。フォトレジストの完全な溶解または可溶化は望ましくない、なぜなら、フォトレジストの酸官能基が水性アルカリ剥離溶液を中和し、その水性剥離剤のより活発な補充およびフォトレジストを剥離するコストの増大を必要とするからである。この剥離された基体は、次いで、その水不溶性非接着性粒子が汚染を引き起こしうるという懸念なしに、さらに処理されうる。浴の底のこの粒子は従来の濾過装置を用いて容易に除去されうる。剥離時間は変化することができるが、典型的には、剥離は２０秒〜５分、より典型的には３０秒〜３分の期間にわたって完了される。
【００１５】
この水性アルカリ溶液は濃厚物として作成されることができ、そして必要ならば使用前に希釈されうる。水酸化アンモニウムがこのアルカリ剥離溶液中に、０．１ｇ／Ｌ〜１５ｇ／Ｌ、好ましくは１ｇ／Ｌ〜１０ｇ／Ｌの剥離濃度範囲で含まれる。
【００１６】
水酸化アンモニウムに加えて、この水性アルカリ溶液は場合によっては１種以上のアルカリ金属水酸化物、１種以上の有機アルカリ化合物、および１種以上の腐蝕防止剤を含むことができる。このような化合物は、それらが充分に水溶性である限りは、この水性アルカリ剥離溶液中に含まれることができる。これら化合物は必要な場合には、重合されたネガ型フォトレジストの崩壊を助けるために、この水性アルカリ溶液中に含まれうる。
【００１７】
アルカリ金属水酸化物には水酸化ナトリウムおよび水酸化カリウムが挙げられる。好ましくは、水酸化ナトリウムが使用される。アルカリ金属水酸化物はこのアルカリ剥離溶液中に０．５ｇ／Ｌ〜１ｇ／Ｌの量で含まれうる。
【００１８】
有機アルカリ化合物にはアルカノールアミンおよび第四級アンモニウムヒドロキシドが挙げられる。一般的には、有機アルカリ化合物はこのアルカリ剥離溶液中に、０．５ｇ／Ｌ〜１００ｇ／Ｌ、好ましくは１ｇ／Ｌ〜８５ｇ／Ｌの剥離濃度範囲で含まれる。アルカノールアミンには、これに限定されないが、モノエタノールアミン、ジエタノールアミン、トリエタノールアミン、２−（２−アミノエトキシ）エタノール、モノイソプロパノールアミン、ジイソプロパノールアミン、トリイソプロパノールアミン、Ｎ−エチルエタノールアミンおよびＮ−ブチルエタノールアミンが挙げられる。好ましくは、モノエタノールアミン、ジエタノールアミン、およびトリエタノールアミンがこのアルカリ溶液中に含まれる。第四級アンモニウムヒドロキシドには、これに限定されないが、テトラメチルアンモニウムヒドロキシド、テトラエチルアンモニウムヒドロキシド、テトラプロピルアンモニウムヒドロキシドおよびトリメチル（２−ヒドロキシエチル）アンモニウムヒドロキシドが挙げられる。好ましくは、テトラメチルアンモニウムヒドロキシドおよびテトラエチルアンモニウムヒドロキシドが使用される。
【００１９】
腐蝕防止剤には、これに限定されないが、芳香族ヒドロキシル化合物およびトリアゾール化合物が挙げられる。芳香族ヒドロキシル化合物には、これに限定されないが、フェノール、クレゾール、キシレノール、ピロカテコール、レゾルシノール、ヒドロキノン、ｐ−ヒドロキシベンジルアルコール、ｏ−ヒドロキシベンジルアルコール、２，４−ジヒドロキシ安息香酸、２，５−ジヒドロキシ安息香酸、３，４−ジヒドロキシ安息香酸および３，５−ジヒドロキシ安息香酸が挙げられる。トリアゾール化合物には、これに限定されないが、ベンゾトリアゾール、５，６−ジメチルベンゾトリアゾール、１−ヒドロキシベンゾトリアゾール、１−メチルベンゾトリアゾール、１−フェニルベンゾトリアゾール、ｏ−トリルトリアゾール、ｍ−トリルトリアゾール、ｐ−トリルトリアゾール、カルボキシベンゾトリアゾール、１−ヒドロキシベンゾトリアゾール、ニトロベンゾトリアゾールおよびジヒドロキシプロピルベンゾトリアゾールが挙げられる。好ましくは、ベンゾトリアゾール、ｏ−トリルトリアゾール、ｍ−トリルトリアゾール、およびｐ−トリルトリアゾールが使用される。芳香族ヒドロキシル化合物およびトリアゾール化合物はこの水性アルカリ剥離溶液中に、０．１ｇ／Ｌ〜５ｇ／Ｌ、好ましくは０．１ｇ／Ｌ〜３ｇ／Ｌの剥離濃度範囲で含まれる。
【００２０】
ネガ型フォトレジストは製造者ごとにその具体的な組成が異なる場合がある。ネガ型フォトレジストは、光に照射される際に、イメージ様のやり方で重合する。ネガ型フォトレジストは文献に充分に報告されており、かつ市販されている。市販のネガ型フォトレジストの例はノボラック樹脂、例えば、エポキシおよびフェノール系樹脂、およびラミナー（ＬＡＭＩＮＡＲ（商標））ドライフィルムフォトレジストシリーズ、例えば、Ｅ９２１３、Ｅ９２１５、Ｅ８０２０、Ｅ７６２０およびＥ９２２０である。
【００２１】
一般的には、ネガ型フォトレジストは、感光性フリーラジカル発生剤と共に、エチレン性または多エチレン性不飽和重合性材料を含むが、光開始カチオン性重合触媒を伴う感光性エポキシシステムも当該技術分野において知られている。典型的には、エチレン性不飽和光重合性システム、例えば、アクリラート、メタクリラート、アクリルアミドおよびアリルシステムが使用される。フリーラジカル光開始剤と組み合わせて、オリゴマー、トリマー、ダイマーまたはモノマーのアクリルおよびメタクリル重合性システムが典型的に使用される。非重合性バインダー、染料、顔料、酸化防止剤、充填剤、界面活性剤、帯電防止剤、潤滑剤、および他の周知の添加剤が存在していてもよい。有用なバインダーの例は、アクリル樹脂、例えば、アルキルメタクリラート、エチルアクリラート、およびこれらのコポリマー、高分子ポリマー、例えば、ポリビニルアルコール、およびヒドロキシル置換付加ポリエステル、例えば、ポリアクリラートおよびポリメチルアクリラートポリエステル、ヒドロキシル置換コポリマー、天然コロイド、ポリビニルヒドロゲンフタラート、エチレンオキシドポリマー、およびコポリマー、ポリアクリルアミド、多エチレン性不飽和材料、ポリアミドおよびポリエステルである。
【００２２】
ネガ型フォトレジストは、様々な種類の基体上にパターンを形成するための像形成に典型的に使用される。典型的に、ネガ型フォトレジストはプリント回路板の製造におけるパターンの形成に使用される。プリント回路板の製造においては、内層および外層の両方の重合されたフォトレジストを剥離するためにこの水性アルカリ溶液が使用される。内層重合されたフォトレジストは少なくとも１０μｍの厚さである。好ましくは、内層は３０μｍ〜４０μｍの厚である。外層は少なくとも２５μｍの厚さである。好ましくは、外層は５０μｍ〜１００μｍである。この水性アルカリ溶液はこのような厚い重合されたフォトレジストをプリント回路板から容易に剥離する。
【００２３】
一般的には、ネガ型フォトレジストは銅クラッドプリント回路板、例えば、ＦＲ４／ガラス／エポキシ板に適用され、乾燥させられる。このフォトレジストは従来の方法によって、例えば、ホットローラーラミネーターによって銅クラッド板に適用されうる。このフォトレジストは９０℃〜１２０℃の温度で乾燥させられる。このネガ型フォトレジストがドライフィルムであれば、それは光露光による重合前にカバーコートを伴って提供される。典型的には、このカバーシートはポリエステルである。あるいは、フォトレジストはヒドロキシエチルセルロースまたはポリビニルアセタート（ＰＶＡ）でコーティングされうる。ポリカルボナートも使用されうる。
【００２４】
このカバーシートが活性化放射線、例えば、ＵＶ光に、直接または所望のパターンを得るためにマスクを通して照射される。様々な従来のランプが活性化放射線源として使用されうる。この照射は、ネガ型フォトレジストを選択的に重合し、その結果重合されていないフォトレジストの領域が従来のアルカリ現像剤溶液で除去されうる。この現像溶液はフォトレジスト上に噴霧されるか、またはフォトレジストを伴う板全体がこの現像剤溶液中に浸漬される。現像は１０℃〜８０℃、好ましくは２５℃〜３５℃の温度で行われることができ、および実質的に全ての重合されていないフォトレジストを除去するために、１〜６０分間の時間をかけてよい。この重合されたフォトレジストは現像後の銅クラッド板上に形成されるパターンのネガである。次いで、従来のプリント回路板プロセスは、重合されたフォトレジストがめっきレジストまたはエッチングレジストとして機能する露光された銅のそのような金属めっきまたはエッチングに続く。
【００２５】
次いで、重合されたフォトレジストは、この水性アルカリ剥離溶液を用いて、銅から剥離される。この溶液のｐＨは７より大きい。典型的には、このｐＨは１０〜１４である。好ましくは、この溶液のｐＨは１１〜１３である。
【００２６】
剥離は１５℃〜５０℃、好ましくは３５℃〜５０℃の温度で行われる。重合されたフォトレジストは、このアルカリ剥離溶液中に溶解するのではなく、崩壊して水不溶性非接着性粒子になる。一般的には、剥離が３５℃〜５０℃のより高い温度で行われる場合には、この粒子サイズはより小さくかつ好ましい。より高い成分濃度でより速い剥離が達成される。さらに、この水性剥離溶液中の成分の濃度を変えることによって、この粒子サイズが制御されうる。一般的には、比較的高濃度の剥離溶液は、より希薄な剥離溶液（これはより小さな粒子でフォトレジストを剥離する）と比較して、大きな粒子でフォトレジストを剥離する。プリント回路板の外層は典型的には、微細金属トレース、例えば、銅でめっきされる。このめっきされたラインの高さは板の幅全体にわたって制御するのが困難である。いくつかの領域はオーバーめっきされる（ｏｖｅｒ−ｐｌａｔｅｄ）こととなり、すなわち、このめっきされたラインがフォトレジストの高さを超える。このオーバーめっきされたラインはフォトレジストの頂部上にそれを部分的に包囲するマッシュルームの形を形成する。フォトレジストが小さな非接着性粒子まで崩壊しない場合には、それは２本のオーバーハングしているめっきされたライン間にはまり込む場合がある。フォトレジストを比較的小さな粒子にまで崩壊させることは、微細なトレースからのフォトレジストのより完全な除去も可能にする。よって、重合されたフォトレジストを外層プリント回路板から除去するために、より希薄な剥離剤の溶液が使用される。これに対して、内層板はそのような微細トレースを含んでおらずまたはマッシュルーム形成問題に悩まされていない。よって、内層板から重合されたフォトレジストを剥離するためには、より濃度の高い溶液が使用されうる。より小さな粒子よりもより速い速度で、板からより大きな粒子が除去されるが、板から剥離される粒子は、それらがコンベアローラーの周りを包むことができるフォトレジストの大きなシートを形成し輸送およびメンテナンス問題を引き起こすほど大きすぎることができない。所望の剥離を達成するために特定の外層または内層板について、この水性アルカリ剥離溶液を適合させるために、わずかな実験が行われるだけでよい。
【００２７】
水不溶性非接着性粒子がプリント回路板からすすがれ、そして剥離が行われる容器の底に沈降する。次いで、プリント回路板の汚染を防止するために、この粒子は容器から除去される。次いで、従来のプロセスによってこの板はさらに処理される。この方法は、厚い重合されたネガ型フォトレジストが除去されるべきである単一または複数層プリント回路板を製造するのに使用されうる。
【００２８】
この方法は、多くの従来の剥離方法よりも低い温度で、基体から、実質的に全ての重合されたネガ型フォトレジストの素早い除去を可能にする。このより低い温度は蒸発損失を低減させ、よってこの水性アルカリ剥離溶液の浴寿命を延ばす。この剥離された重合されたネガ型フォトレジストは水不溶性非接着性粒子を形成し、これは浴の底に沈降しかつ従来の装置によって容易に除去される。この方法は、作業者が剥離されたフォトレジストの粒子サイズを制御するのも可能にする。よって、基体汚染および最終物品における欠陥の可能性が低減される。これら特徴は、このようなネガ型フォトレジストが容易に使用される物品の製造のコストを低減させる。さらに、この方法は低減されたＶＯＣを有し、よって、重合されたネガ型フォトレジストを除去するために使用される多くの従来の剥離方法よりも環境に優しい。
【００２９】
以下の実施例は本発明をさらに説明することを意図するが、本発明の範囲を限定することを意図していない。
【実施例】
【００３０】
実施例１
以下のアルカリ剥離濃厚物溶液が調製された。
【表１】
0006323933.tif 000002
【００３１】
ストック濃厚物から１２００ｍｌの１０％ｂｖ水性アルカリ剥離溶液が作成された。次いで、この１０％ｂｖ溶液が、ビーカー中の４つの別々の等しい容積の溶液に分けられた。
【００３２】
一方の面上が、重合されたラミナー（ＬＡＭＩＮＡＲ（商標））Ｅ９２２０ネガ型ドライフィルムフォトレジスト５０μｍ厚さで覆われた４つの銅インゴットが４つの剥離剤溶液の１つに半分だけ挿入された。次いで、それぞれの溶液は４９℃（１２０°Ｆ）、４０℃（１０４°Ｆ）、３０℃（８６°Ｆ）、または１７℃（６３°Ｆ）の温度に加熱された。各溶液のｐＨは１２であった。アルカリ溶液に曝露されたフォトレジストの全てが各銅インゴットから剥離するのにかかった時間が記録された。グラフは、図１に示されるように、剥離のための全時間対温度から作成された。結果は、重合されたフォトレジストの全てが、１７℃〜４９℃の温度範囲内で銅インゴットから剥離させられたことを示した。
【００３３】
図２は、重合されたフォトレジストが剥離された後の４つの銅インゴットの写真である。４９℃および４０℃で処理されたインゴットは水ですすがれて、フォトレジストとアルカリ剥離剤との間の相互作用によって形成されたあらゆる粒子を除去し、裸の銅およびフォトレジストの完全な除去を示す。これら２つのインゴットの下部は裸の銅であり、より暗い上部はアルカリ剥離溶液に浸漬されなかった重合されたフォトレジストである。３０℃および１７℃の温度に加熱されたインゴットは、アルカリ剥離溶液中に実際に溶解するのとは対照的にどの程度の粒子までフォトレジストが崩壊したかを示すために水ですすがれなかった。
【００３４】
実施例２
５０μｍの重合されたラミナー（ＬＡＭＩＮＡＲ（商標））Ｅ９２２０ネガ型ドライフィルムフォトレジストで覆われた４つの銅インゴットを用いて、アルカリ濃厚物の１０％ｂｖ希釈物に加えて、５％ｂｖ希釈物も試験されたこと以外は、上の実施例１に記載された方法が繰り返された。表２は５％ｂｖ希釈物についての溶液を開示する。
【００３５】
【表２】
0006323933.tif 000003
【００３６】
次いで、それぞれの溶液は４９℃（１２０°Ｆ）、４０℃（１０４°Ｆ）、３０℃（８６°Ｆ）、または１７℃（６３°Ｆ）の温度に加熱された。各溶液のｐＨは１２であった。グラフは、図２に示されるように、剥離のための全時間対温度から作成された。結果は、１０％ｂｖ溶液および５％ｂｖ溶液の双方について、完全な除去のための時間は変化したが、重合されたフォトレジストの全てが、１７℃〜４９℃の温度範囲内で銅インゴットから剥離されたことを示した。概して、いずれの溶液を用いて剥離されたフォトレジストの粒子も、４０℃〜４９℃の高温で剥離された場合に、１７℃〜３０℃の低温での場合よりも小さかったことが観察された。このことは、温度を制御することによって粒子サイズを制御する能力を示した。
【００３７】
図４は、重合されたフォトレジストが５％ｂｖ希釈物を用いて剥離された後の４つの銅インゴットの写真である。インゴットは水ですすがれて、フォトレジストとアルカリ剥離剤との相互作用によって形成されたあらゆる粒子を除去し、銅からのフォトレジストの完全な除去を示す。これらインゴットの下部は裸の銅であり、より暗い上部はアルカリ剥離溶液に浸漬されなかった重合されたフォトレジストである。
【００３８】
実施例３
配合物の希釈物が以下の表３に示されるような成分濃度の１５％ｂｖ希釈物であったこと以外は、実施例２の方法が繰り返された。
【００３９】
【表３】
0006323933.tif 000004
剥離温度および時間は表４に示される通りであった。
【００４０】
【表４】
0006323933.tif 000005
【００４１】
アルカリ剥離溶液で処理された重合されたフォトレジストの全ては、裸の銅によって示されるように、３２℃〜５２℃の温度範囲で除去された。剥離後の４つの銅インゴットは図４におけるのと実質的に同じに見えた。
【図１】
0006323933.tif 000006
【図２】
0006323933.tif 000007
【図３】
0006323933.tif 000008
【図４】
0006323933.tif 000009